БЕТОННАЯ СМЕСЬ
CONCRETE MIXTURE

Изобретение относится к промышленности строительных материалов, в частности к производству бетонных стеновых блоков для малоэтажного строительства.
Известна бетонная смесь, включающая, мас.%: цемент 21,3-24,2; керамзит 57,6-64,0; керамзитовый песок 8,6-17,8; вспученный перлитовый песок 3,2-4,6; омыленную канифоль 0,001-0,001 2; воду [1].
Задача изобретения состоит в повышении прочности изделий, полученных из бетонной смеси.
Технический результат достигается тем, что бетонная смесь, включающая портландцемент, керамзит, керамзитовый песок, воду, отличающаяся тем, что дополнительно содержит асбест 6-7 сортов, предварительно распушенный, гипсовое вяжущее, метилсиликонат натрия или этилсиликонат натрия при следующем соотношении компонентов, мас.%: портландцемент 26,0-30,0; керамзит фракции 20-40 мм 46,0-48,0; керамзитовый песок 5,0-8,5; асбест 6-7 сортов, предварительно распушенный, 0,5-1,0; гипсовое вяжущее 0,5-1,0; метилсиликонат натрия или этилсиликонат натрия 1,0-1,5; вода 15,0-17,0.
Составы бетонной смеси приведены в таблице.
Таблица
Компоненты
Содержание, мас.%:
состав №1
состав №2
состав №3
состав №4
Портландцемент (М500)
26,0
28,0
30,0
28,0
Керамзит фракции 20-40 мм
48,0
47,0
46,0
47,0
Керамзитовый песок
8,5
5,0
6,0
5,5
Асбест 6-7 сортов, предварительно распушенный
0,5
0,75
1,0
0,75
Гипсовое вяжущее
Г-7
1,0
-
-
-
Г-10
-
0,75
-
-
Г-13
-
-
0,5
-
Г-16
-
-
-
0,75
Метилсиликонат натрия
1,0
1,5
-
-
Этилсиликонат натрия
-
-
1,5
1,0
Вода
15,0
17,0
15,0
17,0
Компоненты дозируют в требуемых количествах и смешивают. Приготовленную бетонную смесь укладывают в металлические (предварительно смазанные минеральным маслом) формы и оставляют до затвердевания. Прочность изделий, полученных из бетонной смеси, на сжатие составит (в возрасте 28 сут) 6-8 МПа.
Источник информации
1. SU №1276650, 1986.